(57)【特許請求の範囲】
【請求項１】
溶銑中のリン濃度が０．５〜４質量％である溶銑に、ＣａＯとＳｉＯ2の質量比を示す指標である塩基度が０．８〜１．５で、かつ、酸化鉄濃度がｔ．Ｆｅ濃度で１０質量％以上を含有するフラックスを添加するとともに酸素を吹き込んで、処理終了時の温度を１２００℃以上１４５０℃以下の範囲とする脱リン処理を行い、 
当該脱リン処理の途中でスラグ中のリン酸濃度が５質量％以上になった後に、さらに副材（生石灰や、脱リン及び脱炭等で生成するスラグ等のＣａＯ含有物質）を添加することによって、ＣａＯとＳｉＯ2の質量比である塩基度αを１．５以上３．０以下に調整し、かつ、酸化鉄（Ｆｅ換算）濃度を５〜２５質量％にした脱リンスラグとし、
上記脱リンスラグを、当該脱リン処理の終了時の温度である１２００〜１４５０℃から６００℃まで、６００℃に到達するまでの間の温度降下量を６００℃に到達するまでの時間で除算した数値で、１０℃／min以上の冷却速度で冷却した際、析出するリン含有鉱物相が、固溶体相（Ｃａ3（ＰＯ4）2−Ｃａ2ＳｉＯ4相、５ＣａＯ・ＳｉＯ2・Ｐ2Ｏ5相、又は、７ＣａＯ・２ＳｉＯ2・Ｐ2Ｏ5相の総称）となり、上記塩基度に対するリン酸濃度（質量％）の範囲を満足し、かつ、上記固溶体相の１種又は２種以上の存在濃度の合計が２８質量％以上である
ことを特徴とする脱リンスラグからのリン酸肥料原料の製造方法。
【発明の詳細な説明】
【技術分野】
【０００１】
本発明は、溶銑中のリン濃度が高い溶銑を脱リン処理して、リン酸肥料の原料とするのに適した脱リンスラグを製造し、そのスラグを適切に冷却してリン酸肥料の原料を製造する方法に関するものである。
【背景技術】
【０００２】
我が国は降水量が多いので、土壌からミネラル分が流出して、土壌が酸性化し易い。そのため、植物を生育させる際に使用するリン酸肥料には、土壌中のリン酸濃度だけでなく、土壌ｐＨも同時に増加させる塩基性リン酸肥料が広く使用されている。現在、塩基性リン酸肥料として、アルカリ分を多く含む溶成リン肥が利用されている。
【０００３】
非特許文献１に示すように、過去には、製鋼法の１つであるトーマス製鋼法で副産物として製造されるトーマスリン肥が、塩基性リン酸肥料としても利用されてきた。しかし、現在は、トーマス製鋼法が衰退したため、トーマスリン肥は使用されていない。
【０００４】
現在、高炉から出銑された溶銑は不純物として約０．１％のリンを含んでいるが、リンは、製鋼工程でフラックスを添加し酸素を吹き込むことで酸化除去されて、製鋼スラグとして排出されている。
【０００５】
特許文献１に示すように、製鋼スラグのリン酸濃度は１〜４質量％程度であり、リン酸肥料として十分な濃度ではないものの、製鋼スラグ中には、フラックス由来のＣａＯ分や溶銑から酸化除去されたＳｉＯ2分が多量に含まれているので、ケイ酸リン酸肥料として利用されている。
【０００６】
しかし、現在でもリン酸肥料の原料であるリン鉱石の全量を輸入に依存している我が国では、製鋼スラグ中のリン酸分は有用なリン酸肥料資源として考えられており、特許文献２〜４に示すように、製鋼スラグ中のリン酸分を濃縮して高リン酸スラグを製造し、製鋼スラグからリン酸肥料を製造することが試みられている。
【０００７】
ところで、上記リン酸肥料を肥料として使用する際において肥料効果を高めるには、リン酸濃度だけではなく、リンの結晶状態や鉱物相を制御する必要がある。例えば、上記溶成リン肥は、燐鉱石と酸化マグネシウムを融解し混合して、ジェット水流で急冷して製造した肥料であり、リン含有鉱物相を、非晶質、即ち、ガラスにすることにより、肥料効果を高めている。
【０００８】
なお、本発明でのリン含有鉱物相とは、肥料中各鉱物相の中でリンが濃化した相を指すこととする。
【０００９】
非特許文献１に示すように、トーマスリン肥は、主成分がＣａＯ、Ｐ2Ｏ5、及び、ＳｉＯ2であるので、リン含有鉱物相が、Ｃａ3（ＰＯ4）2−Ｃａ2ＳｉＯ4固溶体相、５ＣａＯ・ＳｉＯ2・Ｐ2Ｏ5相、又は、７ＣａＯ・２ＳｉＯ2・Ｐ2Ｏ5相（以下、「固溶体相」と総称する場合がある。）である。固溶体相は、肥料効果の高い鉱物相である。
【００１０】
非特許文献１には、高Ｐ溶銑（Ｐ：１．７〜２．１％、Ｃ：３．５〜３．８％、Ｓｉ：０．２〜０．４％）を転炉に装入して、石灰の添加および空気を吹き込むことにより精錬を行い、スラグの塩基度を４〜６とし、そのＰ2Ｏ5濃度を１５〜２０％程度として、溶鋼（Ｐ：０．０８％以下、Ｃ：０．１０％以下）を製造する方法が記載されている。
【００１１】
その方法では、溶銑中の炭素およびリンの酸化反応を利用して炉内の温度を増加させている。その精錬後、生成したスラグは肥料効果の高いリン酸肥料（トーマスリン肥）として利用される。
【００１２】
また、特許文献２には、製鋼スラグを還元することにより溶製した高Ｐ溶銑（Ｐ：０．５〜３％、Ｃ：４．５％前後、Ｓｉ：０．０５％前後）に対して、転炉にて塩基度が２〜８のフラックスを添加し、酸化鉄源の添加または気体酸素の吹き込みを行うことによって脱リン処理（処理後温度：１５５０℃以上）を行い、溶鋼（Ｃ：１％以下、Ｐ：０．１〜０．２％）とスラグ（塩基度：５〜６、Ｐ2Ｏ5濃度：１０〜３０％）を製造する方法が記載されている。
【００１３】
その方法では、前記したトーマス製鋼法と比べて処理対象とする溶銑中のＳｉ濃度を下げているため、生成スラグ量を減らすことによってそのスラグ中のＰ2Ｏ5濃度の高濃度化が行われている。その方法では、スラグ中のＰ2Ｏ5濃度の増加によりスラグの融点が下がる効果を利用して、ホタル石を使わないでも、滓化性の良いスラグを得ることができている。
【先行技術文献】
【特許文献】
【００１４】
【特許文献１】特許第５１０５３２２号公報
【特許文献２】特開平１１−１５８５２６号公報
【特許文献３】特開２００９−１３２５４４号公報
【特許文献４】特開２０１１−２０８２７７号公報
【非特許文献】
【００１５】
【非特許文献１】日本土壌肥料学雑誌、第１３巻、ｐ９３
【発明の概要】
【発明が解決しようとする課題】
【００１６】
リン酸肥料の原料であるリン鉱石を海外から輸入している我が国では、溶銑中のリンは非常に魅力的な資源である。溶銑中のリンや製鋼スラグ中のリン酸分を原料として、リン酸肥料を製造することが望まれるが、この場合、リン酸肥料への酸化鉄の混入は不可避となるため、酸化鉄を含んで、リン酸濃度が高く、肥料効果が高いリン酸肥料を開発することが望まれている。
【００１７】
但し、リン酸肥料は安価であることが当然望まれており、安価とするためにはその原料とする脱リンスラグを低コストで安定して製造する方法の開発が必要である。さらに、併せてそのスラグを適切に処理して肥料効果が高いリン酸肥料とする方法の開発も必要である。
【００１８】
例えば、前述したトーマスリン肥は、ＣａＯとＳｉＯ2の重量比で表示する塩基度が４以上と非常に高い組成領域にあり、塩基度が４未満であることが多い製鋼スラグを原料とした場合、必ずしも固溶体相が析出するとは限らず、肥料効果が不明である。
【００１９】
さらに、近年では、製鋼法としては現在一般的に行われている上底吹転炉法がコスト的にもエネルギー的にも有利で、さらに不純物濃度が低い溶鋼を得ることが可能であるため、トーマス製鋼法は行われなくなっている。トーマス製鋼法は、精錬対象とする溶銑の初期不純物濃度が高いものであり、その結果精錬後の溶鋼の不純物濃度も高くなる。
【００２０】
今回所望しているＰ2Ｏ5濃度の高いスラグを得るために敢えて高Ｐ濃度の溶銑にトーマス製鋼法を利用する場合には、そのための転炉や排ガス処理設備が必要となる。溶銑中Ｃの酸化反応によりＣＯガスが大量に発生するため、生成スラグのフォーミングやスロッピングが問題とならぬよう、炉容積が大きい転炉が必要である上に、そのようなＣＯガスの処理設備も必要となるために、設備費の増大を避けることができない。
【００２１】
また、特許文献１には、溶銑予備処理工程で回収されるスラグをケイ酸リン酸肥料として使用することが開示されているが、意図的にリン酸濃度を濃縮する工程がないため、スラグのリン酸濃度が５％以下と低く、リン酸肥料としての肥料効果は低い。
【００２２】
特許文献２に開示された技術を用いると、高リン酸スラグを製造することは可能であるが、冷却速度などが明示されておらず、リン酸含有鉱物相などを意図的に制御しておらず、肥料効果が不明である。さらに、この技術を今回所望しているＰ2Ｏ5濃度の高いスラグを得るために利用する場合には、上記したトーマス製鋼法を利用する場合と同様の転炉や排ガス設備などの問題が存在する。
【００２３】
そのため、本発明は、上記状況に鑑み、溶銑中のリン濃度が高い溶銑を脱リン処理して、リン酸肥料の原料とするのに適した脱リンスラグを、転炉設備の使用を前提とせずに合理的に、かつ低コストで製造し、そのスラグを適切に冷却して肥料効果の高いリン酸肥料の原料を製造する方法を提供することを目的とする。
【課題を解決するための手段】
【００２４】
本発明者らは、上記目的を達成するため、成分組成及び製造条件の面で肥料効果の高いリン酸肥料原料について検討を重ね、リン含有鉱物相を肥料効果の観点で整理すると序列があることを見出した。そして、そのようなリン酸肥料の原料とするのに適した脱リンスラグを、溶銑中のリン濃度が高い溶銑を対象として、転炉設備の使用を前提とせずに適切な条件で精錬処理することによって、合理的かつ低コストで製造できることを見出した。さらに、そのようにして製造した脱リンスラグを、適切に冷却することによって、肥料効果の高い鉱物相の析出を促進し、肥料効果の低い鉱物相の析出を抑制し、かつ、酸化鉄を含有しても、肥料効果の高いリン酸肥料を安定的に製造する方法を見出した。
【００２５】
本発明は、上記知見に基づいてなされたもので、その要旨は以下の通りである。
【００２６】
溶銑中のリン濃度が０．５〜４質量％である溶銑に、ＣａＯとＳｉＯ2の質量比を示す指標である塩基度が０．８〜１．５で、かつ、酸化鉄濃度がｔ．Ｆｅ濃度で１０質量％以上を含有するフラックスを添加するとともに酸素を吹き込んで、処理終了時の温度を１２００℃以上１４５０℃以下の範囲とする脱リン処理を行い、 
当該脱リン処理の途中でスラグ中のリン酸濃度が５質量％以上になった後に、さらに副材（生石灰や、脱リン及び脱炭等で生成するスラグ等のＣａＯ含有物質）を添加することによって、ＣａＯとＳｉＯ2の質量比である塩基度αを１．５以上３．０以下に調整し、かつ、酸化鉄（Ｆｅ換算）濃度を５〜２５質量％にした脱リンスラグとし、
上記脱リンスラグを、当該脱リン処理の終了時の温度である１２００〜１４５０℃から６００℃まで、６００℃に到達するまでの間の温度降下量を６００℃に到達するまでの時間で除算した数値で、１０℃／min以上の冷却速度で冷却した際、析出するリン含有鉱物相が、固溶体相（Ｃａ3（ＰＯ4）2−Ｃａ2ＳｉＯ4相、５ＣａＯ・ＳｉＯ2・Ｐ2Ｏ5相、又は、７ＣａＯ・２ＳｉＯ2・Ｐ2Ｏ5相の総称）となり、上記塩基度に対するリン酸濃度（質量％）の範囲を満足し、かつ、上記固溶体相の１種又は２種以上の存在濃度の合計が２８質量％以上である
ことを特徴とする脱リンスラグからのリン酸肥料原料の製造方法。
【発明の効果】
【００２８】
本発明によれば、酸化鉄を含むが、リン酸濃度が高く、肥料効果の高いリン酸肥料原料を製造するのに適した脱リンスラグを、合理的に、かつ、低コストで製造し、その脱リンスラグを適切に冷却することにより、肥料効果の高いリン酸肥料原料とすることができる。
【図面の簡単な説明】
【００２９】
【図１】製鋼工程においてリン酸含有スラグを製造する工程の一例を示す図である。
【図２】リン酸濃度及び塩基度とリン含有鉱物相との関係を示す図である。
【図３】結晶化度とｔ．Ｆｅ濃度の関係を示す図である。
【図４】固溶体相の存在濃度とｔ．Ｆｅ濃度の関係、及び、Ｃ3Ｐ相の存在濃度とｔ．Ｆｅ濃度の関係を示す図である。
【図５】固溶体相又はＣ3Ｐ相の存在濃度と冷却速度の関係を示す図である。
【発明を実施するための形態】
【００３０】
本発明の脱リンスラグの製造方法は、溶銑中のリン濃度が０．５〜４質量％である溶銑を、ＣａＯとＳｉＯ2の質量比を示す指標である塩基度が０．８〜１．５で、かつ、酸化鉄濃度がｔ．Ｆｅ濃度で１０質量％以上を含有するフラックスを用いるとともに酸素を吹き込んで、処理終了時の温度を１２００℃以上１４５０℃以下の範囲とする脱リン処理を行う。
【００３１】
その脱リン処理では、その途中でスラグ中のリン酸濃度が５質量％以上になったと判断した後に、さらに副材（生石灰や、脱リン及び脱炭等で生成するスラグ等のＣａＯ含有物質）を添加することによって、最終的なスラグのＣａＯとＳｉＯ2の質量比である塩基度αを１．５以上３．０以下に調整し、例えば、当該スラグ中のリン酸濃度を８〜（−４α2＋２３α−４）質量％、かつ、ｔ．Ｆｅ濃度を５〜２５質量％にすることを特徴とする。
【００３２】
さらに、本発明のリン酸肥料原料の製造方法は、本発明に係る脱リンスラグの製造方法によって製造された脱リンスラグを用いて、ＣａＯとＳｉＯ2の質量濃度比で表示する塩基度αが１．５以上３．０以下であり、Ｐ2Ｏ5を８質量％以上（−４α2＋２３α−４）質量％以下、酸化鉄をＦｅ換算で５質量％以上２５質量％以下含有する、１２００〜１４５０℃の溶融スラグを、６００℃に到達するまでの間の温度降下量を６００℃に到達するまでの時間で除算した数値で、１０℃／ｍｉｎ以上になるように制御して冷却することによって、ＣａＯとＳｉＯ2の質量濃度比で表示する塩基度αが１．５以上３．０以下であり、Ｐ2Ｏ5を８質量％以上（−４α2＋２３α−４）質量％以下、酸化鉄をＦｅ換算で５質量％以上２５質量％以下含有するリン酸肥料原料であって、さらに、前記リン酸肥料原料中、Ｃａ3（ＰＯ4）2−Ｃａ2ＳｉＯ4固溶体相、５ＣａＯ・ＳｉＯ2・Ｐ2Ｏ5相、及び、７ＣａＯ・２ＳｉＯ2・Ｐ2Ｏ5相の１種又は２種以上の存在濃度の合計が２８質量％以上であるリン酸肥料の原料を製造することを特徴とする。
【００３３】
まず、植物生育用のリン酸肥料の原料（リン酸肥料原料）とするのに適した脱リンスラグ（リン酸含有スラグ）の製造方法について説明する。図１に、製鋼工程において、リン酸含有スラグを製造する工程の一例を示す。
【００３４】
図１に示すように、製鋼工程においては、高炉で製造した溶銑であって、通常は、リンを０．０８〜０．１５質量％含有する溶銑を転炉に移送し、溶銑の上にスラグを形成し、酸素源を吹き込んで、溶銑とスラグの反応で、溶銑の脱リン処理S01を行う。
【００３５】
脱リン処理S01によって生成した転炉脱リンスラグ４１を転炉から排出し、その後、転炉内の溶銑の上に、再度、スラグを形成し、酸素源を吹き込んで、脱炭処理S02を行う。脱炭処理S02で得られた溶鋼に２次精錬S03を施した後、連続鋳造S04で鋼片を製造する。
【００３６】
脱リン処理S01後、転炉から排出される転炉脱リンスラグ４１には、溶銑中のリンが酸化したリン酸とともに、多量の鉄分を含んでいる。そこで、転炉脱リンスラグ４１から鉄やリン等の有価元素を回収するために、転炉脱リンスラグ４１に還元・改質処理S11を施す。
【００３７】
還元・改質処理S11においては、転炉脱リンスラグ４１を溶融し、還元剤及び改質剤として、微粉炭、Ａｌ2Ｏ3源、ＳｉＯ2源を添加して、リンを０．５〜４質量％と多く含有する高リン溶銑４２を製造する。
【００３８】
そして、高リン溶銑４２に、生石灰やＳｉＯ2などを原料としたフラックスを添加し、酸素を吹き込む脱リン処理S13を施して、植物生育用のリン酸肥料の原料（リン酸肥料原料）として使用可能なリン酸含有スラグ５０を製造する。
【００３９】
なお、脱リン処理S13によってリン含有濃度で０．１〜０．３質量％まで脱リンされた溶銑５１は、高炉で生成された溶銑とともに転炉へ供給されるので、溶銑を無駄に製造するロスが無く合理的なプロセスとなっている。
【００４０】
ここで、本発明製造方法で冷却する溶融スラグ（本発明肥料原料の原料スラグ）の製造方法についてさらに説明する。
【００４１】
リンを０．５〜４質量％含む高Ｐ溶銑に、必要に応じ、脱Ｃｒ処理を施した後、ＣａＯとＳｉＯ2の質量濃度比で表示する塩基度が０．８〜１．５で、かつ、酸化鉄をＦｅ換算で１０質量％以上含有するフラックスを用いるとともに酸素を吹き込んで、１２００〜１４５０℃の処理終了後の温度で脱リン処理を施し、スラグ中のリン酸濃度が５質量％以上になった後に、さらに、副材を添加して製造する。
【００４２】
高Ｐ溶銑のリン濃度は０．５〜４質量％とする。高Ｐ溶銑のリン濃度が０．５質量％未満であると、処理後のスラグ中のリン酸濃度が８質量％以上に達せず、通常のリン濃度０．１５質量％以下の溶銑を脱リンした際に生成する脱リンスラグのリン酸濃度５質量％未満と大差がないので、高Ｐ溶銑のリン濃度は０．５質量％以上が適している。好ましくは１質量％以上である。
【００４３】
一方、高Ｐ溶銑のリン濃度が４質量％を超えると、スラグ中のリン酸濃度が（−４α2＋２３α−４）質量％を超え、肥料効果の低いリン酸スラグしか得ることができないので、高Ｐ溶銑のリン濃度は４質量％以下とする。
【００４４】
フラックスの塩基度（ＣａＯとＳｉＯ2の質量濃度比）は０．８〜１．５とする。フラックスの塩基度が０．８未満であると、高リン溶銑といえども、脱リンを行うことができず、スラグ中のリン酸濃度が８質量％に達しないので、フラックスの塩基度は０．８以上とする。
【００４５】
一方、フラックスの塩基度が１．５を超えると、脱リン処理の初期においてはスラグのリン酸濃度が未だ低い（Ｐ2Ｏ5＜５質量％）ので、フラックスをスラグに添加しても滓化性が悪くなる。そこで、滓化性を良くしようとスラグの温度を上げると、スラグの脱リン能が低下してしまうので、フラックスの塩基度は１．５以下とする必要がある。
【００４６】
フラックス中の酸化鉄の濃度は、Ｆｅ換算で１０質量％以上とする。フラックス中の酸化鉄がＦｅ換算で１０質量％未満であると、スラグのリン酸濃度が低い場合（Ｐ2Ｏ5＜５質量％）に、滓化性の良いスラグを得ることができないし、酸素ポテンシャルが低いために脱リンが進行しないので、フラックス中の酸化鉄はＦｅ換算で１０質量％以上とする必要がある。より好ましくは１４質量％以上である。
【００４７】
脱リンは、処理終了時の温度で１２００〜１４５０℃の範囲で行う。処理終了時の温度が１２００℃未満であると、添加したフラックスの溶融滓化が進み難く、十分に溶融滓化しなくなるので、脱リン処理終了時の温度は１２００℃以上にする必要がある。好ましくは１２５０℃以上である。
【００４８】
一方、脱リン処理終了時の温度が１４５０℃を超えると、脱リン反応の平衡上、スラグへのＰの移行が少なくなるし、処理容器の内壁耐火物の溶損も増加するので、脱リン処理終了時の温度は１４５０℃以下とする必要がある。好ましくは１４００℃以下である。
【００４９】
脱リン処理時の温度は、脱リン処理終了時に限らず上記した理由により、１２００〜１４５０℃の範囲で行うことが好ましい。この温度は、溶銑に酸素を吹き込むことで調整できるが、熱源の供給を適宜併用しても良い。
【００５０】
脱リン処理の途中でスラグ中のリン酸濃度が５質量％以上になった時、さらに、副材（生石灰や、前記した脱リンＳ０１および脱炭Ｓ０２等で生成するスラグ等のＣａＯ含有物質）を添加して、スラグの塩基度を１．５以上３．０以下に調整し、最終的に、「ＣａＯとＳｉＯ2の重量濃度比で表示する塩基度αが１．５以上３．０以下であり、Ｐ2Ｏ5を８質量％以上（−４α2＋２３α−４）質量％以下、酸化鉄をＦｅ換算で５質量％以上２５質量％以下含有する脱リンスラグ」を製造する。
【００５１】
なお、スラグ中のリン酸濃度の判断と副材の添加は、例えば、次のように行うことができる。但し、脱リン処理の対象とする溶銑の成分と添加するフラックスの組成と量とが分かっていれば、過去の脱リン処理での反応進行状況を参考にして容易に判断することができるので、処理の都度、途中で溶銑やスラグのサンプリングを必要とする訳ではない。
【００５２】
(ａ)途中で一度、溶銑をサンプリングおよび迅速分析を行い、溶銑濃度およびフラックス添加量からマスバランス計算を行い、リン酸濃度を算出する。リン酸濃度が５質量％以上であれば副材（石灰分）を添加する。リン酸濃度が５質量％未満であれば、引き続き脱リン処理を行い、再度、溶銑をサンプリングして、リン酸濃度を算出する。
【００５３】
(ｂ)途中で一度、スラグをサンプリングし、ＸＲＦなどでスラグ組成を迅速に分析する。リン酸濃度が５質量％以上であれば副材（石灰分）を添加する。リン酸濃度が５質量％未満であれば、引き続き脱リン処理を行い、再度、スラグをサンプリングして、リン酸濃度を算出する。
【００５４】
この副材の添加は、リン酸濃度が５質量％以上になったと判断した時点以降に行えばよいが、この副材の溶融滓化の容易性と脱リン処理の安定性を考慮して、脱リン処理を終了する３分前までに、添加を終えることが好ましい。
【００５５】
以上、本発明製造方法で冷却する溶融スラグ（本発明肥料原料の原料スラグ）の製造方法について説明したが、該製造方法においては、低塩基度で操業を行い、さらに、Ｐ2Ｏ5による液相線温度（融点）降下効果を利用するので、トーマス製鋼法（非特許文献１（処理温度１５５０℃以上）より低い温度（１２００〜１４５０℃）で滓化性の良いスラグを得ることが可能である。
【００５６】
本発明方法では、高Ｐ濃度の溶銑から高リン酸濃度の肥料に好適なスラグと通常の鉄鋼製品製造に支障の無いＰ濃度の溶銑とが製造されるため、本発明方法は処理内容に無駄が無く、合理的なプロセスといえる。
【００５７】
また、高リン溶銑から溶鋼ではなく溶銑を製造するので、脱炭反応はほとんど起こらない。その結果、転炉や排ガス設備を必要とせず、鍋などの簡易な脱リン設備で操業が可能である。したがって、本発明に係る肥料原料の原料とするスラグを低コストで製造することができる。
【００５８】
上記したように脱リン処理Ｓ１３を行って脱リンスラグを製造した後、そのスラグから肥料効果の高いリン酸肥料の原料を製造するためには、脱リン処理後のスラグを処理炉から排出する際に、そのスラグの冷却速度を制御して、リン酸肥料原料中の可溶性リン酸の量を増大する必要がある。
【００５９】
本発明により製造するリン酸肥料原料は、上記した脱リン処理の結果として、ＣａＯとＳｉＯ2の重量比で表示する塩基度αが１．５以上３．０以下で、Ｐ2Ｏ5が８質量％以上（−４α2＋２３α−４）質量％以下、酸化鉄がＦｅ換算で５質量％以上２５質量％以下であり、さらに、このスラグを脱リン処理後の温度から適切に冷却して凝固させることによって、Ｃａ3（ＰＯ4）2−Ｃａ2ＳｉＯ4固溶体相、５ＣａＯ・ＳｉＯ2・Ｐ2Ｏ5相、及び、７ＣａＯ・２ＳｉＯ2・Ｐ2Ｏ5相（以下、３つの鉱物相をまとめて「固溶体相」ということがある。）の１種又は２種以上の存在濃度の合計が２８質量％以上になるように製造したものである。
【００６０】
脱リン処理S13（図１、参照）を行う際に、その脱リン処理S13終了時の処理容器内の溶融スラグの塩基度αが１．５以上３．０以下で、Ｐ2Ｏ5が８質量％以上（−４α2＋２３α−４）質量％以下、酸化鉄がＦｅ換算で５質量％以上２５質量％以下になるように、脱リン処理条件を調整した理由の一つは、前述した脱リン処理条件により製造するのに適したものだからである。
【００６１】
但し、そのように組成と温度を調整した溶融スラグを、その処理終了時の温度である１２００〜１４５０から６００℃に到達するまでの間の温度降下量を６００℃に到達するまでの時間で除算した数値（以下「６００℃までの冷却速度」ということがある。）で、１０℃／ｍｉｎ以上になるように制御して、好ましくは３０℃／ｍｉｎ以上になるように制御して冷却すると、以下に説明するように肥料効果が高いリン酸肥料原料とすることができることを、前述した脱リン処理条件の調整方法と併せて見出したのである。
【００６２】
したがって、この併せて見出したこととの整合化を図ったことが、脱リン処理S13を行う条件を前記したように定めたもう一つの理由である。
【００６３】
以下、肥料効果が高いリン酸肥料原料とするための観点から、リン酸含有スラグのリン含有鉱物相から固溶体相の析出を促進し、Ｃａ3（ＰＯ4）2相（以下「Ｃ3Ｐ相」と記載することがある。）の析出を抑制する理由、成分組成を限定する理由、塩基度、Ｐ2Ｏ5濃度、酸化鉄濃度を限定する理由、また、脱リン処理を行ってリン酸含有スラグを製造する時、溶融スラグからの冷却速度を限定する理由について説明する。
【００６４】
まず、固溶体相の析出を促進し、Ｃ3Ｐ相の析出を抑制する理由について説明する。
【００６５】
表１に示す成分組成のスラグ原料は、脱リン処理S13（図１、参照）により生成されたものである。脱リン処理S13により生成されたスラグを、その処理終了時のスラグ温度である１２００〜１４５０℃から６００℃までの冷却速度が１０℃／ｍｉｎ以上になるように制御して冷却し、そのスラグの温度が２５℃程度の常温になった後に、その試料中のリン含有鉱物相を、ＸＲＤ、ＳＥＭなどで確認した。
【００６６】
一部のスラグ試料では、結晶相の他にガラス相が確認された。ガラス相は、リンを含有していることが確認された。一方、結晶相は、リン酸塩相、ケイ酸塩相、ＦｅＯ相の三つの鉱物相に分類することが可能であった。リン酸塩相は、Ｃ3Ｐ相と固溶体相の二種類であった。結果を表１に纏めて示す。
【００６７】
【表１】
0006387776.tif 000002
【００６８】
リン酸肥料として重要な部分であるリンが存在する鉱物相（以下「リン含有鉱物相」ということがある。）は、ガラス相、Ｃ3Ｐ相、固溶体相であることが解った。表１中の○は、主要な鉱物相であることを示し、△は、主要でない鉱物相又は微量に存在する鉱物相を意味する。結晶相であるＣ3Ｐ相と固溶体相が同時に析出することはなく、また、Ｃ3Ｐ相、又は、固溶体相が析出する時、ガラス相が同時に析出する場合があった。
【００６９】
別途調査した結果から、(a)Ｃ3Ｐ相、ガラス相、及び、固溶体相の可溶性リン酸率には序列があり、(b)Ｃ3Ｐ相＜＜ガラス相＜固溶体相の順に可溶性リン酸率が大きくなり、(c)固溶体相が、可溶性リン酸率が最も高い相であり、Ｃ3Ｐ相が、可溶性リン酸率が最も低い相であることが解っている。
【００７０】
そのことから、スラグ中の肥料効果、つまり、可溶性リン酸濃度を高めるためには、Ｃ3Ｐ相の析出を可能な限り抑制して、固溶体相を積極的に析出させる必要があった。
【００７１】
即ち、本発明者らは、リン含有鉱物相において、Ｃ3Ｐ相の析出を抑え、固溶体相の析出を促進することにより、可溶性リン酸濃度が高い脱リンスラグ（リン酸肥料原料）とすることができることを認識していたのである。
【００７２】
リン酸肥料原料は、主成分として、ＣａＯ、ＳｉＯ2、Ｐ2Ｏ5、及び、酸化鉄を含んでおり、各成分の合計を６０質量％以上とすることが好ましい。各成分の合計が６０質量％未満であると、上記成分以外の成分とリン酸が化合物を形成して、リン酸含有鉱物相の生成を制御することができなく場合があるので、上記各成分の合計は６０質量％以上とすることが適している。好ましくは７０質量％以上である。
【００７３】
ただし、酸化鉄の濃度は、試料中のＦｅ濃度で表示することとし、以後、“ｔ．Ｆｅ濃度”と表示する。
【００７４】
本発明者らは、固溶体相が最も安定的に析出する条件を検討した。図２に、ｔ．Ｆｅ濃度を１０質量％、ＭｎＯ濃度を５質量％、ＭｇＯ濃度を５質量％、Ａｌ2Ｏ3濃度を３質量％に固定し、溶融スラグを、脱リン処理S13後の温度である１２００〜１４５０℃から６００℃までの冷却速度が、１０℃／ｍｉｎ以上になるように制御して冷却した際の、リン酸濃度及び塩基度とリン含有鉱物相との関係を示す。
【００７５】
即ち、図２は、リン含有鉱物相の塩基度依存性及びＰ2Ｏ5濃度依存性を示している。○は、固溶体相が析出した場合を示し、×は、Ｃ3Ｐ相が析出した場合を示す。塩基度α（＝ＣａＯ／ＳｉＯ2）が１．５以上３．０以下で、固溶体相が析出する。それ故、肥料効果を高めるには、塩基度αを１．５以上３．０以下にする必要がある。
【００７６】
塩基度αが１．５より小さいか、又は、３．０より大きい場合は、Ｃ3Ｐ相が析出して肥料効果が低下する。それ故、脱リン処理時には、添加する生石灰やＳｉＯ2などのフラックスの量を調整し、スラグの塩基度αを１．５以上３．０以下にする。
【００７７】
塩基度αが１．５以上３．０以下のスラグにおける固溶体相の全スラグ質量に対する存在比をＳＥＭで測定したところ、リン酸濃度が８質量％以上で固溶体相が２８質量％以上存在することを確認できた。
【００７８】
次に、リン酸濃度の上限を、塩基度αの二次式で限定する理由について説明する。図２に示すように、塩基度αが１．５〜３．０の範囲内でも、リン酸濃度がある程度以上に増加すると、Ｃ3Ｐ相が析出し始める。そのＣ3Ｐ相が析出し始めるリン酸濃度は、塩基度αが増加すると二次曲線的に増加することを実験的に確認したので、二次曲線的に増加するリン酸濃度を（−４α2＋２３α−４）で近似した。
【００７９】
即ち、塩基度を一定にして、リン酸濃度を０質量％から増加させていくと、８質量％の条件から固溶体相が析出するようになり、リン酸濃度が（−４α2＋２３α−４）質量％以下の領域では、リン含有鉱物相は固溶体相であるが、（−４α2＋２３α−４）質量％を超えると、リン含有鉱物相はＣ3Ｐ相となる。
【００８０】
そこで、リン酸肥料原料のリン含有鉱物相がＣ3Ｐ相であると肥料効果が落ちるので、リン酸濃度は８質量％以上（−４α2＋２３α−４）質量％以下とする。そのため、脱リン処理時、スラグに添加するフラックスの量を調整して、リン酸濃度を８質量％以上（−４α2＋２３α−４）質量％以下にする必要がある。
【００８１】
リン酸濃度が８質量％未満であると、リン酸濃度が低いうえに、リン含有鉱物相は、固溶体相でなく、Ｃ3Ｐ相である。その結果、リン酸肥料の使用量が多大になり、肥料としての商品価値が低下する。
【００８２】
ｔ．Ｆｅ濃度は、５質量％以上２５質量％とする。表１に示す試料の中で塩基度αが１．５以上３．０以下で、かつ、リン酸濃度が１２質量％以上２０質量％以下の試料における、結晶化度とｔ．Ｆｅ濃度の関係を図３に示す。
【００８３】
ｔ．Ｆｅ濃度が５質量％より小さいと、スラグ中にガラス相が存在し、５質量％以上では、結晶化度が１００％となり結晶相が存在する。酸化鉄は、ＦｅＯとして存在すると考えられており、塩基性酸化物であって、スラグの結晶化を促進する成分である。それ故、結晶相である固溶体相を析出させるためには、５質量％以上の酸化鉄が必要であることが解る。
【００８４】
図４に、上記試料における固溶体相の存在濃度とｔ．Ｆｅ濃度の関係、及び、Ｃ3Ｐ相の存在濃度とｔ．Ｆｅ濃度の関係を示す。ｔ．Ｆｅ濃度が５質量％以上２５質量％以下の範囲では固溶体相が析出し、ｔ．Ｆｅ濃度が２５質量％を超えるとＣ3Ｐ相が析出した。
【００８５】
この結果から、固溶体相を析出させるためには、脱リン処理時に吹き込む酸素量を調整して、ｔ．Ｆｅ濃度を５質量％以上２５質量％以下にする必要があることが解る。
【００８６】
リン酸肥料原料を製造する際には、上記組成に調整した１２００〜１４５０℃の溶融スラグを、６００℃までの冷却速度が１０℃／ｍｉｎ以上になるように制御して冷却する必要がある。溶融スラグの温度が１２００℃未満であると、スラグが完全に溶融しない場合があり、その場合、リン酸肥料としての肥料効果が発現しない。
【００８７】
溶融スラグの温度を、１４５０℃を超える温度とすると、溶融スラグが凝固を始める温度まで少し時間が経過するので、そのような溶融スラグである時間を析出相の調整を目的とする冷却速度の制御期間に含めることは不適当となる。
【００８８】
溶融スラグの塩基度、リン酸濃度、ｔ．Ｆｅ濃度が上記した範囲内にある場合でも、必ずしもＣ3Ｐ相の析出を抑制できるわけではない。Ｃ3Ｐ相の析出を抑制するためには、溶融スラグを冷却する冷却速度も重要な因子となるからである。
【００８９】
本発明者らは、塩基度α：１．６、Ａｌ2Ｏ3：３質量％、ＭｇＯ：９質量％、Ｐ2Ｏ5：１８質量％、ｔ．Ｆｅ濃度：６質量％の溶融スラグ試料を、６００℃までの冷却速度が：１℃／ｍｉｎ、５℃／ｍｉｎ、１０℃／ｍｉｎ、３０℃／ｍｉｎ、及び、５０℃／ｍｉｎになるよう制御して冷却し、試料中のリン含有鉱物相の存在濃度を調査した。
【００９０】
脱リン処理後の温度から６００℃までの間の冷却速度を、６００℃に到達するまでの間は、所定の冷却速度以上になるように制御することとしたのは、スラグ中のリン含有鉱物相がその温度範囲で定まり、６００℃より下の温度領域では、鉱物相に変化が生じないからである。調査結果を図５に示す。
【００９１】
図５に示すように、前記冷却速度が１℃／ｍｉｎ、５℃／ｍｉｎでは、Ｃ3Ｐ相のみが析出し、前記冷却速度が１０℃／ｍｉｎ、３０℃／ｍｉｎ、５０℃／ｍｉｎでは、固溶体相のみが析出した。
【００９２】
この結果から、固溶体相の存在濃度を２８質量％以上にするには、水冷や溶融スラグを鉄板の板に流し込んで急冷する方法などを用いて、６００℃に到達するまでの間の前記数値で、１０℃／ｍｉｎ以上になるように制御して冷却する必要があることが解る。好ましくは３０℃／ｍｉｎ以上である。
【００９３】
以上、リン酸含有スラグの製造方法及びリン酸含有スラグについて説明したが、本発明は、上記説明に限定されることはなく、発明の技術的思想を逸脱しない範囲で適宜変更が可能である。
【００９４】
なお、図１に示すリン酸含有スラグを製造する工程においては、転炉脱リンスラグから得た高リン溶銑を脱リン処理してリン酸含有スラグを製造すると説明したが、リン酸含有スラグを製造は、この説明に限定されることはない。
【００９５】
例えば、高炉で生成した溶銑を脱リン処理することで製造してもよい。また、生石灰、ＳｉＯ2、Ｐ2Ｏ5、酸化鉄などを出発原料として、上記組成範囲に入るように混合した後、溶融して、上記冷却速度で冷却してリン酸肥料原料を製造してもよい。
【実施例】
【００９６】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００９７】
（実施例）
溶銑中のリン濃度が０．５〜４質量％で、Ｃ濃度が３〜５質量％である溶銑を、ＣａＯとＳｉＯ2の質量比を示す指標である塩基度が０．８〜１．５で、かつ、酸化鉄濃度がｔ．Ｆｅ濃度で１０質量％以上を含有するフラックスを用いるとともに酸素を吹き込んで、処理終了時の温度を１２００℃以上１４５０℃以下の範囲とする脱リン処理を行った。
【００９８】
その脱リン処理では、その途中でスラグ中のリン酸濃度が５質量％以上になったと判断した時点から２分の間に、さらに副材として一般的な製鋼精錬処理後のスラグを添加した。この操作によって、最終的なスラグのＣａＯとＳｉＯ2の質量比である塩基度αを１．５以上３．０以下に調整し、当該スラグ中のリン酸濃度を８〜（−４α2＋２３α−４）質量％、かつ、ｔ．Ｆｅ濃度を５〜２５質量％にすることを特徴とする脱リンスラグを安定して製造することができた。
【００９９】
そのスラグは、ＣａＯ、ＳｉＯ2、Ｐ2Ｏ5、及び、酸化鉄（Ｆｅ換算）を合計で６０質量％以上含有していた。
【０１００】
このとき同時に製造された溶銑の成分は、リン濃度が０．１〜０．３質量％でＣ濃度が３〜４質量％であったので、高炉から出銑された通常の溶銑と混合して通常の転炉製鋼法に供することができた。
【０１０１】
さらに、上記した脱リン処理によって製造した脱リンスラグを、６００℃までの間は、主として、前記数値で１０℃／ｍｉｎの冷却速度になるよう制御して冷却し、スラグの固溶体相の存在比、可溶性リン酸率、及び、結晶化度を調査した。結果を本発明に係る要件を満たして実施した実施例と、一部の要件を満たさずに実施した比較例とを対比して、表２に纏めて示す。
【０１０２】
【表２】
0006387776.tif 000003
【０１０３】
可溶性リン酸率を、可溶性リン酸率０．６以上を◎、○、０．５未満を×として評価した。
【０１０４】
冷却速度が１０℃／ｍｉｎの実施例１〜９のスラグ試料においては、塩基度が１．５以上３．０以下、リン酸濃度が８質量％以上（−４α2＋２３α−４）質量％以下、ｔ．Ｆｅ濃度が５質量％以上２５質量％以下で、かつ、全スラグ質量に対する固溶体相の存在濃度が２８質量％以上である。
【０１０５】
比較例１〜８のスラグ試料では、塩基度αが１．５未満と低く、リン酸濃度が（−４α2＋２３α−４）質量％を超えていたため、また、比較例９のスラグ試料では、塩基度αが１．５未満と低く、ｔ．Ｆｅ濃度が２５質量％超と高いため、比較例１０のスラグ試料では、塩基度が３．０より高いため、固溶体相が析出しなかった。
【０１０６】
比較例１１のスラグ試料では、リン酸濃度が８質量％より低く、比較例１２のスラグ試料では、リン酸濃度が（−４α2＋２３α−４）質量％より高いため、固溶体相が析出しなかった。比較例１３のスラグ試料では、ｔ．Ｆｅ濃度が５質量％より低くガラス相となり、また、比較例１４と１５のスラグ試料では、ｔ．Ｆｅ濃度が２５質量％より高かったため、固溶体相が析出しなった。
【０１０７】
比較例１３のスラグ試料では、冷却速度が１０℃／ｍｉｎ未満であるので、固溶体が析出しなかった。
【０１０８】
同じ組成で冷却速度が異なる実施例６及び１０と、比較例１６を比較すると、６００℃までの冷却速度を１０℃／ｍｉｎ以上とした場合には、固溶体相が２８質量％以上になっていて、６００℃までの冷却速度を３０℃／ｍｉｎに高めた方が、固溶体相の濃度が高くなっていることを確認した。
【０１０９】
本発明に係る要件を、冷却速度の制御まで含めて実施した実施例では、リン酸肥料として肥料効果が高いと分かっている、Ｃａ3（ＰＯ4）2−Ｃａ2ＳｉＯ4固溶体相、５ＣａＯ・ＳｉＯ2・Ｐ2Ｏ5相、及び、７ＣａＯ・２ＳｉＯ2・Ｐ2Ｏ5相の１種又は２種以上の存在濃度の合計が２８質量％以上である、リン酸肥料の原料とするに適したものが製造されていたことを確認することができた。
【産業上の利用可能性】
【０１１０】
前述したように、本発明によれば、溶銑中のリン濃度が高い溶銑を脱リン処理して、リン酸肥料の原料とするのに適した脱リンスラグを、転炉設備の使用を前提とせずに合理的に、かつ低コストで製造し、そのスラグを適切に冷却してリン酸肥料の原料を製造する方法を提供することができる。よって、本発明は、鉄鋼産業及び植物育成産業において利用可能性が高いものである。
【図１】
0006387776.tif 000004
【図２】
0006387776.tif 000005
【図３】
0006387776.tif 000006
【図４】
0006387776.tif 000007
【図５】
0006387776.tif 000008